ОТВЕРЖДАЕМАЯ ВОДНАЯ КОМПОЗИЦИЯ

1. Отверждаемая водная композиция, включающая (со)полимер и сшивающий агент,
в которой указанный (со)полимер в качестве (со)полимеризованных звеньев включает от 0,05 до 10 мас.%, в пересчете на сухую массу композиции, этилен-ненасыщенного мономера, имеющего, по меньшей мере, две карбоксильные группы, и
в которой сшивающий агент имеет, по меньшей мере, две гидразиногруппы, причем молярное отношение гидразиногруппы в сшивающем агенте к карбоксильной группе в композиции составляет, по меньшей мере, 0,05;
причем композиция отверждается при температуре от 100°С до 250°С.
2. Отверждаемая водная композиция по п.1, в которой мономер а) представляет собой дикарбоновую кислоту.
3. Отверждаемая водная композиция по п.2, в которой дикарбоновая кислота, выбирается из группы, состоящей из итаконовой кислоты, фумаровой кислоты, и малеиновой кислоты, их солей и их смесей.
4. Отверждаемая водная композиция по п.1, в которой сшивающий агент представляет собой производное гидразида, имеющее, по меньшей мере, две гидразидные группы.
5. Отверждаемая водная композиция по п.1, которая является отверждаемой при взаимодействии карбоксильных групп мономера а) с гидразиногруппами сшивающего агента, при температуре от 100°С до 200°С.
6. Отверждаемая водная композиция по п.1, в которой молярное отношение гидразиногруппы в сшивающем агенте к карбоксильной группе в композиции составляет от 0,05 до 2.
7. Отверждаемая водная композиция по п.1, которая дополнительно включает фосфорсодержащий ускоритель отверждения.
8. Способ изготовления обработанной подложки, заключающийся в осуществлении следующих стадий;
1) изготавливают отверждаемую водную композицию, включающую (со)полимер и сшивающий агент, в которой указанный (со)полимер в качестве (со)полимеризованных звеньев включает от 0,05 до 10 мас.%, в пересчете на сухую массу композиции, этилен-ненасыщенного мономера, имеющего, по меньшей мере, две карбоксильные группы, и
в которой сшивающий агент имеет, по меньшей мере, две гидразиногруппы, причем молярное отношение гидразиногруппы в сшивающем агенте к карбоксильной группе в композиции составляет, по меньшей мере, 0,05; и
2) приводят в контакт гибкую подложку с композицией, и
3) нагревают композицию при температуре от 100°С до 250°С до ее отверждения.
9. Способ по п.8, в котором гибкая подложка представляет собой тканый или нетканый материал.
10. Подложка, изготовленная способом по п.8.